(57)【特許請求の範囲】
【請求項１】
下記一般式［１］で示されることを特徴とする縮合多環化合物。
【化１】
0005751990.tif 000023
［１］
一般式［１］において、
Ｒ１、Ｒ６、Ｒ７、Ｒ１２は、水素原子、アルキル基またはアリール基からそれぞれ独立に選ばれる。
前記アリール基は、アルキル基及びフッ素原子を置換基として有してよい。
Ｒ２乃至Ｒ５、Ｒ８乃至Ｒ１１は、水素原子、アルキル基からそれぞれ独立に選ばれる。
【請求項２】
一対の電極と、前記一対の電極の間に配置されている有機化合物層とを有する有機発光素子であって、
前記有機化合物層は請求項１に記載の縮合多環化合物を有することを特徴とする有機発光素子。
【請求項３】
前記有機化合物層は発光層であることを特徴とする請求項２に記載の有機発光素子。
【請求項４】
赤色発光することを特徴とする請求項３に記載の有機発光素子。
【請求項５】
前記有機化合物層は、発光部を有し、前記発光部は複数の発光層を有し、
前記複数の発光層のうちの少なくともひとつは前記縮合多環化合物を有し、
前記複数の発光層は、それぞれの発光層がそれぞれ異なる発光色を発する発光層であり、
前記異なる発光色の混色により白色を発することを特徴とする請求項２または３に記載の有機発光素子。
【請求項６】
前記有機化合物層は、複数の発光層を有し、
前記複数の発光層のうち前記縮合多環化合物を有する発光層は赤色を発光する発光層であり、
前記赤色を発光する発光層以外の発光層の発光色と前記赤色とが混色することで白色を発光することを特徴とする請求項２または３に記載の有機発光素子。
【請求項７】
複数の画素を有し、前記複数の画素は、請求項２乃至６のいずれか一項に記載の有機発光素子と前記有機発光素子に接続されているスイッチング素子とを有することを特徴とする表示装置。
【請求項８】
画像情報を入力するための入力部と画像を表示するための表示部とを有し、前記表示部は複数の画素を有し、前記複数の画素は請求項２乃至６のいずれか一項に記載の有機発光素子と前記有機発光素子に接続されているスイッチング素子とを有することを特徴とする画像入力装置。
【請求項９】
請求項２乃至６のいずれか一項に記載の有機発光素子と前記有機発光素子に接続されているインバータ回路とを有することを特徴とする照明装置。
【請求項１０】
露光光源を有する、電子写真方式の画像形成装置であって、
前記露光光源は、請求項２乃至６のいずれか一項に記載の有機発光素子を有することを特徴とする露光光源。
【請求項１１】
電子写真方式の画像形成装置に設けられる露光光源であって、
前記露光光源は、請求項２乃至６のいずれか一項に記載の有機発光素子を有することを特徴とする露光光源。
【発明の詳細な説明】
【技術分野】
【０００１】
本発明は新規縮合多環化合物およびこれを有する有機発光素子に関する。
【背景技術】
【０００２】
有機発光素子は、一対の電極とそれらの間に配置される有機化合物層とを有する素子である。これら一対の電極から電子および正孔を注入することにより、有機化合物層中の発光性有機化合物の励起子を生成し、該励起子が基底状態にもどる際に光を放出する。
有機発光素子は有機エレクトロルミネッセンス素子、あるいは有機ＥＬ素子とも呼ばれる。
有機発光素子の最近の進歩は著しく、低印加電圧で高輝度、発光波長の多様性、高速応答性、薄型、軽量の発光デバイス化が可能である。
【０００３】
これまでに新規な赤色発光する有機化合物の創出が盛んに行われている。しかしながら、さらに高色純度、高効率の有機発光素子を提供するにあたり、前記化合物の創出が必要とされている。
【０００４】
特許文献１には、赤色発光材料として縮合多環化合物ａ−１が開示されている。
【０００５】
【化１】
0005751990.tif 000002
【先行技術文献】
【特許文献】
【０００６】
【特許文献１】特開平１０−３３０２９５号  公報
【発明の概要】
【発明が解決しようとする課題】
【０００７】
特許文献１に記載の縮合多環化合物ａ‐１は赤色領域で発光するが、発光効率及び色純度は十分ではない。
【０００８】
本発明は高色純度、高発光量子収率で赤色発光し、電子注入性が高い新規縮合多環化合物を提供することを目的とする。
【課題を解決するための手段】
【０００９】
よって本発明は、下記一般式［１］で示されることを特徴とする新規縮合多環化合物を提供する。
【００１０】
【化２】
0005751990.tif 000003
［１］
【００１１】
一般式［１］において、
Ｒ１、Ｒ６、Ｒ７、Ｒ１２は、水素原子、アルキル基またはアリール基からそれぞれ独立に選ばれる。
前記アリール基は、アルキル基及びフッ素原子を置換基として有してよい。
Ｒ２乃至Ｒ５、Ｒ８乃至Ｒ１１は、水素原子、アルキル基からそれぞれ独立に選ばれる。
【発明の効果】
【００１２】
本発明によれば、高色純度、高発光量子収率で赤色発光し、電子注入性が高い新規縮合多環化合物を提供できる。また、それを有する高色純度、高効率の赤色有機発光素子を提供できる。
【図面の簡単な説明】
【００１３】
【図１】本実施形態に係る積層型有機発光素子の一例の模式図である。
【図２】本実施形態に係る有機発光素子と有機発光素子に接続されているスイッチング素子とを示す断面模式図である。
【発明を実施するための形態】
【００１４】
本発明は、下記一般式［１］で示されることを特徴とする新規縮合多環化合物である。
【００１５】
【化３】
0005751990.tif 000004
［１］
【００１６】
一般式［１］において、
Ｒ１、Ｒ６、Ｒ７、Ｒ１２は、水素原子、アルキル基またはアリール基からそれぞれ独立に選ばれる。
前記アリール基は、アルキル基及びフッ素原子を置換基として有してよい。
【００１７】
アリール基が有するアルキル基は炭素数１以上４以下のアルキル基が好ましく、メチル基、エチル基、ｉｓｏ‐プロピル基、ｔ‐ブチル基が特に好ましい。
Ｒ２乃至Ｒ５、Ｒ８乃至Ｒ１１は、水素原子、アルキル基からそれぞれ独立に選ばれる。
Ｒ１、Ｒ６、Ｒ７、Ｒ１２に設けられるアルキル基は、炭素数１以上４以下のアルキル基が好ましい。
Ｒ１、Ｒ６、Ｒ７、Ｒ１２に設けられるアリール基は、フェニル基、ビフェニル基、ターフェニル基であることが好ましく、フェニル基であることが特に好ましい。
Ｒ２乃至Ｒ５、Ｒ８乃至Ｒ１１に設けられるアルキル基は、炭素数１以上４以下のアルキル基が好ましく、メチル基、エチル基、ｉｓｏ−プロピル基が特に好ましい。
【００１８】
本発明に係る新規縮合多環化合物は、高色純度、高量子収率で赤色発光し、ＬＵＭＯが低い。
【００１９】
このため、本発明に係る化合物を有機発光素子の発光材料として用いた場合に、電子注入性が向上するため、有機発光素子の発光効率が高い。
【００２０】
ここで、ＬＵＭＯが低くなるということは、ＬＵＭＯが真空準位から遠ざかることであり、ＬＵＭＯ値は小さくなることと同じである。また、ＬＵＭＯが低いとは、ＬＵＭＯが浅いと表現することもできる。
【００２１】
したがって、本発明に係る化合物を有することにより、高効率、高色純度の赤色有機発光素子を提供することができる。
【００２２】
（本発明に係る例示化合物Ａ１と縮合多環化合物ａ−１との比較）
本発明に係る例示化合物Ａ１と、特許文献１に記載の縮合多環化合物ａ−１を比較して説明する。
【００２３】
【化４】
0005751990.tif 000005
Ａ１
【００２４】
【化５】
0005751990.tif 000006
ａ−１
【００２５】
本発明に係る縮合多環化合物であるＡ１と特許文献１に記載の縮合多環化合物ａ−１は、ともに赤色領域での発光を有する。
【００２６】
本発明に係る縮合多環化合物Ａ１と縮合多環化合物ａ−１の発光スペクトルを実施例１に記載した方法と同様に測定したところ、そのピーク波長はそれぞれ６０６ｎｍと５９７ｎｍであった。
【００２７】
なお、本実施形態における赤色領域での発光とは、希薄トルエン溶液中の発光スペクトルのピーク波長が５８０以上６３０ｎｍ以下の領域のことである。
【００２８】
高色純度の赤色発光とは、６００以上６２０ｎｍ以下の発光領域であることが好ましい。
【００２９】
本発明に係る縮合多環化合物Ａ１および他の例示化合物は、６００以上６３０ｎｍ以下の領域内の発光であるため、縮合多環化合物ａ−１より高色純度の赤色発光が可能である。
【００３０】
また、本発明に係る縮合多環化合物Ａ１は、縮合多環化合物ａ−１よりも約１．３倍発光量子収率が高い。
【００３１】
トルエン希薄溶液中の発光量子収率を測定したところ、本発明に係る例示化合物Ａ１が０．７９であり縮合多環化合物ａ−１が０．６２であった。
【００３２】
これは、本発明に係る縮合多環化合物は、分子の有効共役長が母骨格の長軸方向に大きく、遷移双極子モーメントが大きいためである。
【００３３】
したがって、本発明に係る縮合多環化合物Ａ１を有機発光素子に用いた場合、縮合多環化合物ａ−１のものよりも高効率な発光を得ることができる。
【００３４】
また、本発明に係る縮合多環化合物Ａ１の方が縮合多環化合物ａ−１よりも、ＬＵＭＯが低いので、電子注入性が高い。
【００３５】
本発明に係る縮合多環化合物Ａ１は、分子内のフルオランテン部位にある５員環を３個有している。一方、縮合多環化合物ａ−１は分子内のフルオランテン部位にある５員環２個しか有していない。
【００３６】
フルオランテン部位にある５員環は電子不足であるため、電子受容性が高くなり、ＬＵＭＯが低くなる。
【００３７】
これにより、５員環の数が多い本発明に係る縮合多環化合物Ａ１の方が、より電子受容性が高く、よりＬＵＭＯが低い。
【００３８】
ＬＵＭＯが低い化合物を有機発光素子の発光材料に用いた場合、発光材料への電子注入性が高いので、素子の駆動電圧の低電圧化が期待できる。また、発光層内に電子が閉じ込められるので、高効率化、長寿命化が可能である。
【００３９】
本発明に係る縮合多環化合物Ａ１と縮合多環化合物ａ−１とに関して、下記の方法で分子軌道計算を行ったところ、ＬＵＭＯの計算値も上記のことを示唆していることがわかった。表１に、ＬＵＭＯの計算結果を示した。
【００４０】
したがって、本発明に係る例示化合物Ａ１を有機発光素子に用いた場合、縮合多環化合物ａ−１のものよりも低電圧、長寿命で高効率な発光を得ることができる。
【００４１】
上記より、高量子収率で電子注入性が高い本発明に係る縮合多環化合物Ａ１は、縮合多環化合物ａ−１よりも低電圧化、長寿命化、高効率化した有機発光素子を得ることができる。
【００４２】
本発明に係る新規縮合多環化合物は、有機発光素子の発光材料に好ましく用いることができる。
【００４３】
なお、上記では、本発明に係る縮合多環化合物Ａ１を一例に挙げて比較したが、本発明は分子内に５員環が３個有しているため上記特性は本発明に係る新規縮合多環化合物のすべてに当てはまると考えられる。
【００４４】
【表１】
0005751990.tif 000007
【００４５】
尚、分子軌道計算は以下に示す量子化学計算法を用いて行った。
【００４６】
分子軌道計算では以下の手法を用いてＬＵＭＯを求めることを行った。
【００４７】
上記に示した分子軌道計算は、現在広く用いられているＧａｕｓｓｉａｎ０３（Ｇａｕｓｓｉａｎ  ０３，Ｒｅｖｉｓｉｏｎ  Ｄ．０１，Ｍ．Ｊ．Ｆｒｉｓｃｈ，Ｇ．Ｗ．Ｔｒｕｃｋｓ，Ｈ．Ｂ．Ｓｃｈｌｅｇｅｌ，Ｇ．Ｅ．Ｓｃｕｓｅｒｉａ，Ｍ．Ａ．Ｒｏｂｂ，Ｊ．Ｒ．Ｃｈｅｅｓｅｍａｎ，Ｊ．Ａ．Ｍｏｎｔｇｏｍｅｒｙ，Ｊｒ．，Ｔ．Ｖｒｅｖｅｎ，Ｋ．Ｎ．Ｋｕｄｉｎ，Ｊ．Ｃ．Ｂｕｒａｎｔ，Ｊ．Ｍ．Ｍｉｌｌａｍ，Ｓ．Ｓ．Ｉｙｅｎｇａｒ，Ｊ．Ｔｏｍａｓｉ，Ｖ．Ｂａｒｏｎｅ，Ｂ．Ｍｅｎｎｕｃｃｉ，Ｍ．Ｃｏｓｓｉ，Ｇ．Ｓｃａｌｍａｎｉ，Ｎ．Ｒｅｇａ，Ｇ．Ａ．Ｐｅｔｅｒｓｓｏｎ，Ｈ．Ｎａｋａｔｓｕｊｉ，Ｍ．Ｈａｄａ，Ｍ．Ｅｈａｒａ，Ｋ．Ｔｏｙｏｔａ，Ｒ．Ｆｕｋｕｄａ，Ｊ．Ｈａｓｅｇａｗａ，Ｍ．Ｉｓｈｉｄａ，Ｔ．Ｎａｋａｊｉｍａ，Ｙ．Ｈｏｎｄａ，Ｏ．Ｋｉｔａｏ，Ｈ．Ｎａｋａｉ，Ｍ．Ｋｌｅｎｅ，Ｘ．Ｌｉ，Ｊ．Ｅ．Ｋｎｏｘ，Ｈ．Ｐ．Ｈｒａｔｃｈｉａｎ，Ｊ．Ｂ．Ｃｒｏｓｓ，Ｖ．Ｂａｋｋｅｎ，Ｃ．Ａｄａｍｏ，Ｊ．Ｊａｒａｍｉｌｌｏ，Ｒ．Ｇｏｍｐｅｒｔｓ，Ｒ．Ｅ．Ｓｔｒａｔｍａｎｎ，Ｏ．Ｙａｚｙｅｖ，Ａ．Ｊ．Ａｕｓｔｉｎ，Ｒ．Ｃａｍｍｉ，Ｃ．Ｐｏｍｅｌｌｉ，Ｊ．Ｗ．Ｏｃｈｔｅｒｓｋｉ，Ｐ．Ｙ．Ａｙａｌａ，Ｋ．Ｍｏｒｏｋｕｍａ，Ｇ．Ａ．Ｖｏｔｈ，Ｐ．Ｓａｌｖａｄｏｒ，Ｊ．Ｊ．Ｄａｎｎｅｎｂｅｒｇ，Ｖ．Ｇ．Ｚａｋｒｚｅｗｓｋｉ，Ｓ．Ｄａｐｐｒｉｃｈ，Ａ．Ｄ．Ｄａｎｉｅｌｓ，Ｍ．Ｃ．Ｓｔｒａｉｎ，Ｏ．Ｆａｒｋａｓ，Ｄ．Ｋ．Ｍａｌｉｃｋ，Ａ．Ｄ．Ｒａｂｕｃｋ，Ｋ．Ｒａｇｈａｖａｃｈａｒｉ，Ｊ．Ｂ．Ｆｏｒｅｓｍａｎ，Ｊ．Ｖ．Ｏｒｔｉｚ，Ｑ．Ｃｕｉ，Ａ．Ｇ．Ｂａｂｏｕｌ，Ｓ．Ｃｌｉｆｆｏｒｄ，Ｊ．Ｃｉｏｓｌｏｗｓｋｉ，Ｂ．Ｂ．Ｓｔｅｆａｎｏｖ，Ｇ．Ｌｉｕ，Ａ．Ｌｉａｓｈｅｎｋｏ，Ｐ．Ｐｉｓｋｏｒｚ，Ｉ．Ｋｏｍａｒｏｍｉ，Ｒ．Ｌ．Ｍａｒｔｉｎ，Ｄ．Ｊ．Ｆｏｘ，Ｔ．Ｋｅｉｔｈ，Ｍ．Ａ．Ａｌ−Ｌａｈａｍ，Ｃ．Ｙ．Ｐｅｎｇ，Ａ．Ｎａｎａｙａｋｋａｒａ，Ｍ．Ｃｈａｌｌａｃｏｍｂｅ，Ｐ．Ｍ．Ｗ．Ｇｉｌｌ，Ｂ．Ｊｏｈｎｓｏｎ，Ｗ．Ｃｈｅｎ，Ｍ．Ｗ．Ｗｏｎｇ，Ｃ．Ｇｏｎｚａｌｅｚ，ａｎｄ  Ｊ．Ａ．Ｐｏｐｌｅ，Ｇａｕｓｓｉａｎ，Ｉｎｃ．，Ｗａｌｌｉｎｇｆｏｒｄ  ＣＴ，２００４）．を用いて、ＤＦＴ基底関数６−３１＋Ｇ（ｄ）の計算手法を使った。
【００４８】
（本発明に係る有機化合物の例示）
本発明に係る縮合多環化合物の具体例を以下に示す。しかし、本発明はこれらに限られるものではない。
【００４９】
【化６】
0005751990.tif 000008
【００５０】
【化７】
0005751990.tif 000009
【００５１】
【化８】
0005751990.tif 000010
【００５２】
（例示化合物の性質）
本発明に係る縮合多環化合物の具体例をＡ群乃至Ｄ群に示した。
【００５３】
Ａ群乃至Ｄ群までの全ての化合物にメチル基、エチル基、ｉｓｏ−プロピル基、ｔ−ブチル基、フェニル基及びフッ素基の少なくともいずれかが置換している。
【００５４】
その目的は、スタック抑制のためと、発光波長を調整するためである。スタック抑制は、上記置換基を基本骨格に対して多く設けるほどその効果が高い。
【００５５】
発光波長の調整は、色純度を向上させることはもちろん、有機発光素子とカラーフィルターを組み合わせて用いる場合にも重要な役割を果たす。
【００５６】
Ａ群乃至Ｃ群の化合物は、全て炭化水素で構成されているので、熱安定性および電気化学的安定性が高い。
【００５７】
有機発光素子の駆動中、素子内ではジュール熱が発生し、有機化合物は酸化還元が繰り返されるという環境にあるため、化合物の安定性は重要な特性である。
【００５８】
Ａ群は、一般式［１］において、置換基がフェニル基のみからなる化合物群である。フェニル基同士の炭素‐炭素結合の方が、アルキル基の炭素‐炭素結合よりも結合解離エネルギーが高い。
【００５９】
これにより、本発明に係る縮合多環化合物の基本骨格に対して、フェニル基を設ける方がアルキル基を設けるよりも結合解離エネルギーが高い。
【００６０】
したがって、基本骨格に設ける置換基が、フェニル基である方がアルキル基よりも分子の熱安定性が高い。これにより、置換基がフェニル基のみからなるＡ群は、本発明に係る縮合多環化合物の中で熱安定性が高い。
【００６１】
Ｂ群は、一般式［１］において、置換基がアルキル基のみからなる化合物群である。Ｂ群に挙げたアルキル基はアリール基よりも分子量が小さい。これにより、置換基がアルキル基のみからなる化合物の方が昇華温度は低くなる。
【００６２】
したがって、Ｂ群は、本発明に係る化合物の中で昇華温度が低い化合物群である。
【００６３】
Ｃ群は、一般式［１］において、置換基としてフェニル基とアルキル基との両方を設けた化合物群である。上記のように、フェニル基はアルキル基よりも熱安定性が高い。
【００６４】
さらに、フェニル基はアルキル基を有するため、スタックを抑制する効果が高いので好ましい。
【００６５】
Ｄ群は、一般式［１］において、Ｒ１、Ｒ６、Ｒ７、Ｒ１２のいずれかにフッ素原子が置換されたフェニル基を有する化合物群である。フッ素基を導入すると、分子間スタックを軽減することが期待できる。
【００６６】
これは、フッ素原子の電気陰性度が非常に高いので分子内で大きく分極し、その電気的反発により分子間の距離が広がるためである。
【００６７】
また、フッ素基は、分子間スタックを軽減するようなアルキル基やフェニル基に比べて分子量が小さい。そのため、フッ素原子によりスタック抑制をした化合物は、アルキル基を設けた化合物よりも昇華温度が低い。
【００６８】
したがって、Ｄ群は本発明に係る化合物の中で分子間スタック抑制の効果が大きく、かつ昇華温度も低い。
【００６９】
置換基の置換位置とその種類に関して、本発明に係る新規縮合多環化合物は、例示化合物として挙げた置換位置以外にアリール基やアルキル基などの置換基を設けても同様の効果が得られる。
【００７０】
（有機発光素子の説明）
次に本実施形態に係る有機発光素子を説明する。
【００７１】
本実施形態に係る有機発光素子は一対の電極である陽極と陰極とそれらの間に配置される有機化合物層とを有し、この有機化合物層が一般式［１］で示される有機化合物を有する素子である。
【００７２】
本実施形態に係る有機発光素子が有する有機化合物層は、単層であっても複数層であっても構わない。複数層とは、正孔注入層、正孔輸送層、発光層、正孔ブロック層、電子輸送層、電子注入層、エキシトンブロック層等から適宜選択される層である。もちろん、前記群の中から複数を選択し、かつそれらを組み合わせて用いることができる。
【００７３】
さらに、発光層は単層であっても積層であっても良い。例えば、白色発光素子の場合、有機発光素子は複数の発光層を有し、その発光層それぞれが異なる色を発することで、素子として白色を発する素子が挙げられる。
【００７４】
本実施形態に係る白色を発する有機発光素子が有する複数の発光層のうちの一層は一般式［１］で示される縮合多環化合物を有するので、赤色を発する発光層である。
【００７５】
上記複数の発光層のうちの赤色を発する発光層以外の発光層が赤色とは異なる色を発するので、素子全体では、白色を発する。すなわち、赤色と他の色との混色によって白色を発する素子である。
【００７６】
他にも発光層は単層であって、複数の発光材料を有することで白色を発することもできる。
【００７７】
本実施形態に係る白色を発する有機発光素子の形態には、以下に示すような発光層の構成が挙げられるが、もちろんこれらに限定されるものではない。
（１）単層：青、緑および赤色の発光材料を含む素子
（２）積層：水色および黄色の発光材料を含む素子
（３）２層：青色発光層と緑および赤色の発光材料を含む発光層、または赤色発光層と青および緑色の発光材料を含む発光層との積層素子
（４）２層：水色発光層と黄色発光層との積層素子
（５）３層：青色発光層と緑色発光層と赤色発光層の積層素子
図１は、本実施形態に係る白色有機発光素子の一例として、上記（５）の発光層を有する素子構成の一例を示した断面模式図である。本図では３色の発光層を有する有機発光素子が図示されている。構造の詳細を以下に説明する。
【００７８】
この有機発光素子は、ガラス等の基板上に、陽極１、正孔注入層２、正孔輸送層３、青色発光層４、緑色発光層５、赤色発光層６、電子輸送層７、電子注入層８、陰極９を積層させた素子構成である。ただし、青、緑、赤色発光層の積層は順不同でも良い。
【００７９】
また、発光層は積層される形態に限られず、横並びに配置されてもよい。横並びとは、横並びに配置された発光層はいずれも正孔輸送層および電子輸送層に接するように配置されることである。
【００８０】
また、発光層は、一の色を発光する発光層の中に他の色を発する発光層のドメインを形成する形態でもよい。
【００８１】
複数の発光層のうちの少なくともいずれかひとつの発光層が本発明に係る縮合多環化合物を有する。この発光層は赤色を発する発光層であることが好ましい。
【００８２】
本実施形態が示す白色を発する有機発光素子の一例は、複数の発光層のうちの赤色を発する発光以外の発光層の発光と赤色の発光とが混色することで白色を発する有機発光素子である。
【００８３】
複数の発光層は、発光部が複数の発光層を有しているということもできる。
【００８４】
白色を発する有機発光素子を得る場合、青色発光材料は特に限定されないが、フルオランテン骨格またはアントラセン骨格を有する発光材料が好ましい。
【００８５】
また、緑色発光材料は特に限定されないが、フルオランテン骨格やアントラセン骨格を有する発光材料が好ましい。
【００８６】
本発明の一般式［１］で表される縮合多環化合物を発光層のホスト材料またはゲスト材料として用いることができる。特にゲスト材料として用いた場合、５８０ｎｍから６６０ｎｍの領域に発光ピークを持つ赤領域に発光する高効率の発光素子を提供する。
【００８７】
青色発光層の発光材料および緑色発光層の発光材料は、特に限定されないがフルオランテン骨格またはアントラセン骨格を有する化合物を用いることが好ましい。
【００８８】
発光層のゲスト材料として好ましく用いることができる。ゲスト材料はドーパント材料とも呼ぶことができる。
【００８９】
ここで、ホスト材料とは発光層を構成する化合物の中で最も重量比が大きい材料であり、ゲスト材料とは発光層を構成する化合物の中で重量比がホスト材料よりも小さく主たる発光をする材料である。
【００９０】
また、アシスト材料とは発光層を構成する化合物の中で重量比がホスト材料よりも小さく、ゲスト材料の発光を助ける材料である。アシスト材料は、第２ホストと呼ぶこともできる。
【００９１】
本発明に係る縮合多環化合物は、赤色発光するゲスト材料として用いることができる。これを用いた有機発光素子が全体として発する色は、特に限定されず、赤色発光であっても良いし、白色発光であっても良い。
【００９２】
なお、本実施形態に係る縮合多環化合物をゲスト材料として用いる場合、ホスト材料に対するゲスト材料の濃度は０．１質量％以上３０質量％以下であることが好ましく、０．５ｗｔ％以上１０ｗｔ％以下であることがより好ましい。
【００９３】
また、本発明に係る縮合多環化合物は、正孔注入層に用いることもできる。ＨＯＭＯが高いので、陽極から有機化合物層への正孔の注入を助けるためである。
【００９４】
本発明に係る縮合多環化合物のＨＯＭＯが高いことは、ＬＵＭＯが低いことと赤色発光を発することに起因する。赤色を発する化合物はバンドギャップが小さいので、ＬＵＭＯが低いことと合わせると化合物のＨＯＭＯが高いことがわかる。
【００９５】
本実施形態に係る有機発光素子は本発明に係る縮合多環化合物以外にも、必要に応じて従来公知の正孔注入性材料あるいは輸送性材料あるいはホスト材料あるいはゲスト材料あるいは電子注入性材料あるいは電子輸送性材料等を一緒に使用することができる。これら材料は低分子であっても高分子であってもよい。
【００９６】
以下にこれらの化合物例を挙げる。
【００９７】
正孔注入性材料あるいは正孔輸送性材料としては、正孔移動度が高い材料であることが好ましい。正孔注入性能あるいは正孔輸送性能を有する低分子及び高分子系材料としては、トリアリールアミン誘導体、フェニレンジアミン誘導体、スチルベン誘導体、フタロシアニン誘導体、ポルフィリン誘導体、ポリ（ビニルカルバゾール）、ポリ（チオフェン）、その他導電性高分子が挙げられるが、もちろんこれらに限定されるものではない。
【００９８】
ホスト材料としては、トリアリールアミン誘導体、フェニレン誘導体、縮合環芳香族化合物（例えばナフタレン誘導体、フェナントレン誘導体、フルオレン誘導体、クリセン誘導体、など）、有機金属錯体（例えば、トリス（８−キノリノラート）アルミニウム等の有機アルミニウム錯体、有機ベリリウム錯体、有機イリジウム錯体、有機プラチナ錯体等）およびポリ（フェニレンビニレン）誘導体、ポリ（フルオレン）誘導体、ポリ（フェニレン）誘導体、ポリ（チエニレンビニレン）誘導体、ポリ（アセチレン）誘導体等の高分子誘導体が挙げられるが、もちろんこれらに限定されるものではない。
【００９９】
ホスト化合物としては、具体的な構造式を表２に示す。ホスト化合物は表４に示す構造式を有する誘導体である化合物であってもよい。またそれ以外に、縮環化合物（例えばフルオレン誘導体、ナフタレン誘導体、アントラセン誘導体、ピレン誘導体、カルバゾール誘導体、キノキサリン誘導体、キノリン誘導体等）、トリス（８−キノリノラート）アルミニウム等の有機アルミニウム錯体、有機亜鉛錯体、及びトリフェニルアミン誘導体、ポリ（フルオレン）誘導体、ポリ（フェニレン）誘導体等の高分子誘導体が挙げられるが、もちろんこれらに限定されるものではない。
【０１００】
【表２】
0005751990.tif 000011
【０１０１】
電子注入性材料あるいは電子輸送性材料としては、ホール注入性材料あるいはホール輸送性材料のホール移動度とのバランス等を考慮し選択される。電子注入性能あるいは電子輸送性能を有する材料としては、オキサジアゾール誘導体、オキサゾール誘導体、ピラジン誘導体、トリアゾール誘導体、トリアジン誘導体、キノリン誘導体、キノキサリン誘導体、フェナントロリン誘導体、有機アルミニウム錯体等が挙げられるが、もちろんこれらに限定されるものではない。
【０１０２】
陽極材料としては、仕事関数がなるべく大きなものがよい。例えば、金、白金、銀、銅、ニッケル、パラジウム、コバルト、セレン、バナジウム、タングステン等の金属単体あるいはこれらの合金、酸化錫、酸化亜鉛、酸化インジウム、酸化錫インジウム（ＩＴＯ）、酸化亜鉛インジウム等の金属酸化物である。また、ポリアニリン、ポリピロール、ポリチオフェン等の導電性ポリマーでもよい。これらの電極物質は単独で使用してもよいし複数併用して使用してもよい。また、陽極は一層構成でもよく、多層構成でもよい。
【０１０３】
一方、陰極材料としては、仕事関数の小さなものがよい。例えば、リチウム等のアルカリ金属、カルシウム等のアルカリ土類金属、アルミニウム、チタニウム、マンガン、銀、鉛、クロム等の金属単体が挙げられる。あるいはこれら金属単体を組み合わせた合金も使用することができる。例えば、マグネシウム−銀、アルミニウム−リチウム、アルミニウム−マグネシウム等が使用できる。酸化錫インジウム（ＩＴＯ）等の金属酸化物の利用も可能である。これらの電極物質は単独で使用してもよいし、複数併用して使用してもよい。また、陰極は一層構成でもよく、多層構成でもよい。
【０１０４】
本実施形態に係る有機発光素子において、本実施形態に係る縮合多環化合物を含有する層及びその他の有機化合物からなる層は、以下に示す方法により形成される。
【０１０５】
例えば、真空蒸着法、イオン化蒸着法、スパッタリング法、プラズマあるいは、適当な溶媒に溶解させてスピンコーティング、ディッピング、キャスト法、ＬＢ法、インクジェット法等の公知の塗布法により層を形成する。
【０１０６】
ここで真空蒸着法や溶液塗布法等によって層を形成すると、結晶化等が起こりにくく経時安定性に優れる。また塗布法で形成する場合は、適当なバインダー樹脂と組み合わせて膜を形成することもできる。
【０１０７】
上記バインダー樹脂としては、ポリビニルカルバゾール樹脂、ポリカーボネート樹脂、ポリエステル樹脂、ＡＢＳ樹脂、アクリル樹脂、ポリイミド樹脂、フェノール樹脂、エポキシ樹脂、シリコーン樹脂、尿素樹脂等が挙げられるが、これらに限定されるものではない。
【０１０８】
また、これらバインダー樹脂は、ホモポリマー又は共重合体として１種単独で使用してもよいし、２種以上を混合して使用してもよい。さらに必要に応じて、公知の可塑剤、酸化防止剤、紫外線吸収剤等の添加剤を併用してもよい。
【０１０９】
（本実施形態に係る有機発光素子の用途）
本実施形態に係る有機発光素子は、表示装置や照明装置に用いることができる。他にも電子写真方式の画像形成装置の露光光源や液晶表示装置のバックライトなどに用いることができる。
【０１１０】
表示装置は本実施形態に係る有機発光素子を表示部に有する。この表示部は複数の画素を有する。この画素は本実施形態に係る有機発光素子と発光輝度を制御するためのスイッチング素子の一例としてＴＦＴ素子を有する。スイッチング素子は、この有機発光素子の陽極または陰極と薄膜トランジスタのドレイン電極またはソース電極とが接続されている。
【０１１１】
表示装置はＰＣ、ヘッドマウントディスプレイ、携帯電話等の画像表示装置として用いることができる。表示される画像は、二次元画像、三次元画像を問わない。
【０１１２】
表示装置は、エリアＣＣＤ、リニアＣＣＤ、メモリーカード等からの画像情報を入力する画像入力部を有し、入力された画像を表示部に出力する画像出力装置でもよい。
【０１１３】
画像出力装置は、画像入力部をＣＣＤセンサ等の撮像素子とし、撮像光学系を有するデジタルカメラであってもよい。
【０１１４】
表示装置は、出力されている画像に触れることで入力できる入力機能を有していてもよい。例えば、タッチパネル機能等が挙げられる。
【０１１５】
また表示装置はマルチファンクションプリンタの表示部に用いられてもよい。
【０１１６】
本実施形態に係る有機発光素子は照明装置に用いられてもよい。この照明装置は、本実施形態に係る有機発光素子と有機発光素子に接続されたインバータ回路とを有する。インバータ回路とは、交流電圧を直流電圧に変換する回路を指す。
【０１１７】
本実施形態に係る照明装置の照明光の色は、白色でも、昼白色でも、その他の色でもよい。
【０１１８】
白色を発する場合は、有機発光素子の発光部が複数の発光層を有し、本発明の化合物が赤色を発し、その他の層が赤色以外を発することで、素子として白色を発する。
【０１１９】
図２は、本実施形態に係る有機発光素子とそれに接続されたＴＦＴ素子とを有する表示装置の断面模式図である。
【０１２０】
この表示装置は、ガラス等の基板１０とその上部にＴＦＴ素子又は有機化合物層を保護するための防湿膜１１が設けられている。また符号１２は金属のゲート電極１２である。符号１３はゲート絶縁膜１３であり、１４は半導体層である。
【０１２１】
ＴＦＴ素子１７は半導体層１４とドレイン電極１５とソース電極１６とを有している。ＴＦＴ素子１７の上部には絶縁膜１８が設けられている。コンタクトホール１９を介して有機発光素子の陽極２０とソース電極１６とが接続されている。
【０１２２】
本実施形態に係る表示装置はこの構成に限られず、陽極または陰極のうちいずれか一方とＴＦＴ素子ソース電極またはドレイン電極のいずれか一方とが接続されていればよい。
【０１２３】
有機化合物層２１は本図では多層の有機化合物層を１つの層の如く図示をしているが複数層であってよい。陰極２２の上には有機発光素子の劣化を抑制するための第一の保護層２３や第二の保護層２４が設けられている。
【０１２４】
本実施形態に係る有機発光素子はスイッチング素子の一例であるＴＦＴ素子により発光輝度が制御される。有機発光素子を複数面内に設けることでそれぞれの発光輝度により画像を表示することができる。
【０１２５】
本実施形態に係る有機発光素子が有するスイッチング素子は、ＴＦＴ素子に限られず、トランジスタやＭＩＭ素子、Ｓｉ基板等の基板上にアクティブマトリクスドライバーを形成し、その上に有機発光素子を設けて制御する形態であってもよい。
【０１２６】
これは精細度によって選択され、たとえば１インチでＱＶＧＡ程度の精細度の場合はＳｉ基板上に有機発光素子を設けることが好ましい。
【０１２７】
本実施形態に係る有機発光素子を用いた表示装置を駆動することにより、良好な画質で、長時間表示にも安定な表示が可能になる。
【実施例】
【０１２８】
（実施例１）
［例示化合物Ａ１の合成］
【０１２９】
【化９】
0005751990.tif 000012
【０１３０】
Ｅ１  ２．４２ｇ（１１．５ｍｍｏｌ）、Ｅ２  ３．００ｇ（１１．５ｍｍｏｌ）をエタノール（４０ｍｌ）に溶解させ、７０度に加熱した。そこに、エタノール（５ｍｌ）に溶解させた水酸化カリウム６４５ｍｇ（１１．５ｍｍｏｌ）を滴下した。
【０１３１】
その溶液を７０度で３時間撹拌した。冷却後、水とメタノールの混合溶液を加え、ろ過し、メタノールで洗浄した。このろ過物を乾燥させることで、黒色の固体Ｅ３  ４．５０ｇ（収率９０％）を得た。
【０１３２】
トルエン（８０ｍｌ）溶媒を脱気した後、Ｅ３  ４．００ｇ（９．１９ｍｏｌ）、Ｅ４  １．７６ｇ（１２．９ｍｍｏｌ）を溶解させた。
【０１３３】
そこに、亜硝酸イソアミル１．７２ｍｌ（１２．９ｍｍｏｌ）を加え、１１０度で５時間撹拌した。冷却後、反応溶液をそのままシリカゲルカラムクロマトグラフィー（移動相；トルエン）を行い、濃縮した。
【０１３４】
この残渣をシリカゲルカラムクロマトグラフィー（移動相；ヘプタン：トルエン＝５：１）を行い、濃縮した。これをメタノールで分散洗浄を行い、ろ過後、乾燥することで、黄色の個体Ｅ５  ３．７８ｇ（収率８５％）を得た。
【０１３５】
トルエン（２５ｍｌ）溶媒を脱気した後、Ｅ５  ３．０ｇ（６．２１ｍｍｏｌ）、Ｅ６  １．８ｍｌ（１２．４ｍｍｏｌ）、ＰｄＣｌ２（ＰＰｈ３）２（ＩＩ）４３５ｍｇ（０．６２ｍｍｏｌ）、トリエチルアミン２．５８ｍｌ（１８．６ｍｍｏｌ）を加え９０度で３時間攪拌を行った。
【０１３６】
冷却後、メタノールを加え、ろ過した。このろ過物をシリカゲルカラムクロマトグラフィー（移動相；ヘプタン：トルエン＝１：１）を行い、濃縮した。これをメタノールで分散洗浄を行い、ろ過後、乾燥することで、黄色の個体Ｅ７  ２．２１ｇ（収率６７％）を得た。
【０１３７】
【化１０】
0005751990.tif 000013
【０１３８】
トルエン（５０ｍｌ）溶媒を脱気した後、Ｅ３  １．３９ｇ（３．１９ｍｏｌ）、Ｅ８  １．０ｇ（３．８３ｍｍｏｌ）を溶解させた。そこに、亜硝酸イソアミル０．５５ｍｌ（４．１５ｍｍｏｌ）を加え、１１０度で４時間撹拌した。
【０１３９】
冷却後、反応溶液をそのままシリカゲルカラムクロマトグラフィー（移動相；トルエン）を行い、濃縮した。この残渣をシリカゲルカラムクロマトグラフィー（移動相；ヘプタン：トルエン＝３：１）を行い、濃縮した。
【０１４０】
これをメタノールで分散洗浄を行い、ろ過後、乾燥することで、黄色の個体Ｅ９  １．７ｇ（収率８８％）を得た。
【０１４１】
【化１１】
0005751990.tif 000014
【０１４２】
トルエン（１６ｍｌ）、エタノール（８ｍｌ）、２０％炭酸ナトリウム水溶液の混合溶媒を脱気した後、Ｅ７  ９６０ｍｇ（１．８１ｍｍｏｌ）、Ｅ９  １．０ｇ（１．６５ｍｍｏｌ）、Ｐｄ（ＰＰｈ３）４（０）１１４ｍｇ（０．１ｍｍｏｌ）を加え９０度で４時間攪拌を行った。
【０１４３】
冷却後、トルエンで抽出を行い、硫酸ナトリウムで乾燥させた。濃縮後、シリカゲルカラムクロマトグラフィー（移動相；ヘプタン：クロロホルム＝３：１）を行い、トルエンとエタノールで再結晶した。ろ過後、乾燥することで、黄色の個体Ｅ１０  ８３０ｍｇ（収率５４％）を得た。
【０１４４】
Ｅ１０  ８３０ｍｇ（０．１６ｍｍｏｌ）をジクロロメタン（５ｍｌ）に溶解させ、そこにトリフルオロ酢酸（１ｍｌ）、三フッ化ホウ素ジエチルエーテラート０．１ｍｌ（０．８１ｍｍｏｌ）を室温で加えた。
【０１４５】
その溶液に、ＤＤＱ  ７３ｍｇ（０．３２ｍｍｏｌ）を室温で加え２時間撹拌した。その後、フェロセン  ６０ｍｇ（０．３２ｍｍｏｌ）を加え室温で１時間撹拌した。その後、メタノールを加えろ過し、ろ過物をシリカゲルカラムクロマトグラフィー（移動相；クロロホルム）による精製を行った。
【０１４６】
濃縮後、メタノールで分散洗浄することにより、紫色の固体Ｅ１１（例示化合物Ａ１）  １２６ｍｇ（収率８４％）を得た。
【０１４７】
質量分析法により、Ｅ１１（例示化合物Ａ１）のＭ＋である９２９を確認した。
【０１４８】
例示化合物Ａ１についてトルエン希薄溶液中、室温での発光スペクトルを測定したところ、最大発光波長は６０６ｎｍであった。装置は日立製分光光度計Ｕ−３０１０を用いた。
【０１４９】
（実施例２）
［例示化合物Ａ２の合成］
実施例１と同様にして、化合物Ｅ１を下記に示す化合物Ｅ１２、Ｅ１３に変えることで、例示化合物Ａ２を合成した。
質量分析法により、例示化合物Ａ２のＭ＋である１０９７を確認した。
例示化合物Ａ２についてトルエン希薄溶液中、室温での発光スペクトルを測定したところ、最大発光波長は６１０ｎｍであった。装置は日立製分光光度計Ｕ−３０１０を用いた。
【０１５０】
【化１２】
0005751990.tif 000015
【０１５１】
（実施例３）
［例示化合物Ｂ１の合成］
実施例１と同様にして、化合物Ｅ１を以下の化合物Ｅ１４に、Ｅ２を以下の化合物Ｅ１５に変えることで、例示化合物Ｂ１を合成した。
質量分析法により、例示化合物Ｂ１のＭ＋である８７７を確認した。
また、実施例１と同様にして例示化合物Ｂ１についてトルエン希薄溶液中、室温での発光スペクトルを測定したところ、最大発光波長は６１３ｎｍであった。
【０１５２】
【化１３】
0005751990.tif 000016
【０１５３】
（実施例４）
［例示化合物Ｂ４の合成］
実施例１と同様にして、化合物Ｅ１を以下の化合物Ｅ１４、Ｅ１６に、Ｅ２を以下の化合物Ｅ１５、Ｅ１７に変えることで、例示化合物Ｂ４を合成した。
質量分析法により、例示化合物Ｂ４のＭ＋である８４９を確認した。
また、実施例１と同様にして例示化合物Ｂ４についてトルエン希薄溶液中、室温での発光スペクトルを測定したところ、最大発光波長は６１５ｎｍであった。
【０１５４】
【化１４】
0005751990.tif 000017
【０１５５】
（実施例５）
［例示化合物Ｃ２の合成］
実施例１と同様にして、化合物Ｅ１を以下の化合物Ｅ１４、Ｅ１８に変えることで、例示化合物Ｃ２を合成した。
質量分析法により、例示化合物Ｃ２のＭ＋である１０８６を確認した。
また、実施例１と同様にして例示化合物Ｃ２についてトルエン希薄溶液中、室温での発光スペクトルを測定したところ、最大発光波長は６０８ｎｍであった。
【０１５６】
【化１５】
0005751990.tif 000018
【０１５７】
（実施例６）
［例示化合物Ｃ８の合成］
実施例１と同様にして、化合物Ｅ１を以下の化合物Ｅ１４、Ｅ１８に、化合物Ｅ２を以下の化合物Ｅ１５に変えることで、例示化合物Ｃ８を合成した。
質量分析法により、例示化合物Ｃ８のＭ＋である１１７０を確認した。
また、実施例１と同様にして例示化合物Ｃ８についてトルエン希薄溶液中、室温での発光スペクトルを測定したところ、最大発光波長は６１７ｎｍであった。
【０１５８】
【化１６】
0005751990.tif 000019
【０１５９】
（実施例７）
［例示化合物Ｄ２の合成］
実施例１と同様にして、化合物Ｅ１を以下の化合物Ｅ１４、Ｅ１９に変えることで、例示化合物Ｄ２を合成した。
質量分析法により、例示化合物Ｄ２のＭ＋である８９７を確認した。
また、実施例１と同様にして例示化合物Ｄ２についてトルエン希薄溶液中、室温での発光スペクトルを測定したところ、最大発光波長は６０８ｎｍであった。
【０１６０】
【化１７】
0005751990.tif 000020
【０１６１】
（実施例８）
本実施例では、基板上に順次陽極／正孔注入層／正孔輸送層／発光層／電子輸送層／電子注入層／陰極が設けられた構成の有機発光素子を以下に示す方法で作製した。
ガラス基板上に、陽極としてＩＴＯをスパッタ法にて膜厚１２０ｎｍで製膜したものを透明導電性支持基板（ＩＴＯ基板）として使用した。
【０１６２】
このＩＴＯ基板上に、以下に示す有機化合物層及び電極層を、１０−５Ｐａの真空チャンバー内で抵抗加熱による真空蒸着によって連続的に製膜した。このとき対向する電極面積は３ｍｍ２になるように作製した。
正孔注入層（３０ｎｍ）  Ｆ１
正孔輸送層（１０ｎｍ）  Ｆ２
発光層（３０ｎｍ）  ホスト  Ｆ３（重量比  ９９．５％）、ゲスト：Ａ１  （重量比  ０．５％）
電子輸送層（３０ｎｍ）  Ｆ４
電子注入層（１ｎｍ）  ＬｉＦ
金属電極層（１００ｎｍ）  Ａｌ
【０１６３】
【化１８】
0005751990.tif 000021
【０１６４】
得られた有機発光素子について、ＩＴＯ電極を正極、Ａｌ電極を負極にして印加電圧をかけたところ、電圧が４．６Ｖ時の発光効率は９．５ｃｄ／Ａで、Ｃ．Ｉ．Ｅ．色度座標が（０．６８，０．３０）の赤色発光が観測された。
また、４５００ｃｄ／ｍ２の初期輝度で駆動させたところ、１０００時間経過しても１０％未満の輝度劣化であった。
【０１６５】
（実施例９）
実施例８と同様にして、ゲストのＡ１をＣ２に変えた有機発光素子を作製した。
得られた有機発光素子について、ＩＴＯ電極を正極、Ａｌ電極を負極にして印加電圧をかけたところ、電圧が４．６Ｖ時の発光効率は１０．１ｃｄ／Ａで、Ｃ．Ｉ．Ｅ．色度座標が（０．６８，０．３１）の赤色発光が観測された。
また、４５００ｃｄ／ｍ２の初期輝度で駆動させたところ、１０００時間経過しても１０％未満の輝度劣化であった。
【０１６６】
（実施例１０）
実施例８と同様にして、ゲストのＡ１をＤ２に変えた有機発光素子を作製した。
得られた有機発光素子について、ＩＴＯ電極を正極、Ａｌ電極を負極にして印加電圧をかけたところ、電圧が４．５Ｖ時の発光効率は１１．５ｃｄ／Ａで、Ｃ．Ｉ．Ｅ．色度座標が（０．６８，０．３１）の赤色発光が観測された。
また、４５００ｃｄ／ｍ２の初期輝度で駆動させたところ、５００時間経過しても１０％未満の輝度劣化であった。
【０１６７】
（実施例１１）
本実施例では、基板上に順次陽極／正孔注入層／正孔輸送層／赤色発光層／緑色発光層／青色発光層／電子輸送層／電子注入層／陰極が設けられた構成の白色有機発光素子を以下に示す方法で作製した。
ガラス基板上に、陽極としてＩＴＯをスパッタ法にて膜厚１２０ｎｍで製膜したものを透明導電性支持基板（ＩＴＯ基板）として使用した。
【０１６８】
このＩＴＯ基板上に、以下に示す有機化合物層及び電極層を、１０−５Ｐａの真空チャンバー内で抵抗加熱による真空蒸着によって連続的に製膜した。このとき対向する電極面積は３ｍｍ２になるように作製した。
正孔注入層（３０ｎｍ）  Ｇ１
正孔輸送層（１０ｎｍ）  Ｇ２
赤色発光層（１５ｎｍ）  ホスト１  Ｇ５（重量比  ９８．５％）、ホスト２  Ｇ７（重量比  １．０％）、ゲスト：Ｃ２（重量比  ０．５％）
緑色発光層（５ｎｍ）  ホスト  Ｇ５（重量比  ９９．５％）、ゲスト：Ｇ７（重量比  ５．０％）
青色発光層（２０ｎｍ）  ホスト  Ｇ５（重量比  ９５．０％）、ゲスト：Ｇ６（重量比５．０％）
電子輸送層（３０ｎｍ）  Ｇ４
電子注入層（１ｎｍ）  ＬｉＦ
金属電極層（１００ｎｍ）  Ａｌ
【０１６９】
【化１９】
0005751990.tif 000022
【０１７０】
得られた有機発光素子について、ＩＴＯ電極を正極、Ａｌ電極を負極にして印加電圧をかけたところ、Ｃ．Ｉ．Ｅ．色度座標が（０．３２，０．３５）の白色発光が観測された。
【０１７１】
（実施例１２）
実施例１１と同様にして、ゲストのＣ１をＤ２に変えた有機発光素子を作製した。
得られた有機発光素子について、ＩＴＯ電極を正極、Ａｌ電極を負極にして印加電圧をかけたところ、Ｃ．Ｉ．Ｅ．色度座標が（０．３２，０．３５）の白色発光が観測された。
【０１７２】
（結果と考察）
以上のように、本発明に係わる新規縮合多環化合物は赤色発光し、高色純度、高効率の赤色有機発光素子を提供できる。
また、他の発光色の発光材料と組み合わせることで白色発光素子を提供できる。
【符号の説明】
【０１７３】
４  赤色発光層
５  緑色発光層
６  青色発光層
１７  ＴＦＴ素子
２０  陽極
２１  有機化合物層
２２  陰極
【図２】
0005751990.tif 000024
【図１】
0005751990.tif 000025